(57)【特許請求の範囲】
【請求項１】
酸触媒のもとに加水分解させたフルオロアルキル基含有シラン化合物の加水分解物の単量体を基材表面に固定化し、単分子層からなる撥水性被膜を形成するための溶液であって、前記フルオロアルキル基含有シラン化合物は、一般式［１］で表されるフルオロアルキルアルコキシシラン化合物とし、
ＣＦ3(ＣＦ2)m(ＣＨ2)nＳｉＲ1x(ＯＲ2)3-x［１］
（式中、ｍ＝０〜１５、ｎ＝０〜２、ｘ＝０〜２、ただし、ｍ＋ｎ＝０〜１７の各整数、Ｒ1、Ｒ2＝ＣＨ3、Ｃ2Ｈ5、Ｃ3Ｈ5およびＣ4Ｈ7を表す）
前記単量体を含む溶液はフルオロアルキル基含有シラン化合物の濃度を０.１〜１５重量％とし、且つ該アルコキシ基含有シラン化合物中のアルコキシ基の種類と等しいアルコールを希釈溶媒とし、酸性水溶液を触媒とした溶液を用いて生成されたものであり、フルオロアルキル基含有シラン化合物の加水分解物は９９．５重量％以上の単量体からなることを特徴とする撥水性被膜形成用溶液。
【請求項２】
請求項１記載の撥水性被膜形成用溶液を基材表面に塗布する工程と、次いで該撥水性被膜形成用溶液に含まれるフルオロアルキル基を該基材表面に固定化し単分子層の撥水性被膜を形成する硬化工程とからなることを特徴とする撥水性被膜の形成方法。
【発明の詳細な説明】
【０００１】
【発明の属する技術分野】
本発明は、建築用、自動車用、船舶用或いは航空機用等の各種窓材、浴室用或いは自動車用等のミラー、さらにはその他産業用など種々の分野の各種透明物品等に利用できるガラス基板等の基材表面に撥水性被膜を形成するための溶液および撥水性被膜の形成方法ならびに該被膜を形成した基材に関するものである。
【０００２】
【従来の技術】
最近、より優れた耐久性と撥水性を併せ持ち、優れた撥水性能をより長く持続する透明な撥水性被膜が望まれてきている。
これらのニ−ズに答えるためには、例えば高い耐摩耗性（耐トラバ−ス性）を有する撥水性薄膜を備える撥水性基材とする必要がある。
【０００３】
そこで、本出願人が既に出願した特願平７−２９４１０６号（特開平９−１３２４３３号公報）等に記載している発明は、ガラス表面に高硬度で高機械的強度、かつ耐久性に優れた高い比表面積で制御した特異で微細な凹凸形状表層表面を有するベ−ス膜を形成し、該ベ−ス膜を被覆する撥水膜を形成することで、該撥水膜の付着効率と密着性を高め、さらに耐光性能を向上するようにしたものである。
【０００４】
また、本出願人が既に出願した特願平８−１３１５９５号（特開平９−３０９７４６号公報）等に記載している発明は、ガラス基板の表面に撥水膜を形成する際に、ガラス基板の温度が９０〜２００℃程度にある状態でガラス基板表面（場合によっては方向性をもつ筋状の疵をつけた微細な凹凸状ガラス基板表面）に撥水膜層を形成することとし、耐候性、耐摩耗性、耐擦傷性ならびに耐久性に格段に優れた撥水性能を発揮するようにしたものである。
【０００５】
また、特許第２５００１７８号には、基材表面の撥水撥油処理方法として、フッ化炭素基とクロル基を複数個含むシラン系化合物を用いてガラス基板などの基材表面に化学吸着単分子層を形成する方法が示されており、フルオロアルキル基含有クロロシラン化合物を非水系の溶媒に溶解した溶液に基板を浸漬する工程と、基材を取り出した後、水分を全く含まないかまたは実質的に含まない雰囲気中で乾燥する工程が示されており、基材表面に形成された単分子層は優れた耐摩耗性を発揮することが示されている。
【０００６】
【発明が解決しようとする課題】
上述した例えば、特願平７−２９４１０６号に記載の撥水性のガラスは、前述したニ−ズに充分に答えうるものであるものの、特異なベ−ス膜と撥水膜の２層構造の膜構成と複雑であり、単純で簡便な下地層を必要としない層であって、より高性能を有する撥水性ガラスも望まれているところである。
【０００７】
また、特願平８−１３１５９５号等に記載の撥水性ガラスは、製造時における作業性、特にガラス基板温度を９０〜２００℃に高めた状態に管理する必要があるため、その取り扱いが充分に簡便で高効率であるとは言い難い場合がある。
【０００８】
また、特許第２５００１７８号に記載のガラス表面の撥水撥油剤に開示されている方法では、クロロシラン系化合物が極めて水に対して反応性が高いため、多くの工程を水分のない極めて乾燥した環境下で行う必要があるなど、取り扱いが極めて厄介である。
【０００９】
すなわち、従来の単分子層を形成させるものや、耐久性能を向上させるために下地膜を形成させるものは、複雑な管理条件と工程を要しコスト高になっており、一方下地膜のないものでは、一般的に撥水剤成分とガラス表面との反応性が不十分であったり、フルオロアルキル基含有クロロシランのような反応性の高い化合物を取り扱う必要があった。
【００１０】
【課題を解決するための手段】
本発明は、従来のかかる課題に鑑みてなしたものであって、撥水性被膜形成用溶液中のフルオロアルキル基含有シラン化合物の含有量および希釈溶媒の種類を限定することにより、得られた撥水性被膜形成用溶液はフルオロアルキル基含有シラン化合物の加水分解物の単量体のみからなり、この溶液を塗布して得られた撥水性被膜は単分子層が形成され、該膜は高硬度かつ高密着性であって耐久性や耐摩耗性とを併せ持ち、より長期的に優れた撥水性能を有することを見出したものであり、下地層が不要で且つ常温で成膜できるとともに、反応性の高い化合物を取り扱う必要もない、非常に操作の容易な撥水性被膜の形成方法および該被膜を形成した基材である。
【００１１】
すなわち本発明は、酸触媒のもとに加水分解させたフルオロアルキル基含有シラン化合物の加水分解物の単量体を基材表面に固定化し、単分子層からなる撥水性被膜を形成した基材に関する。
【００１２】
また本発明は、酸触媒のもとに加水分解させたフルオロアルキル基含有シラン化合物の加水分解物の単量体を基材表面に固定化し、単分子層からなる撥水性被膜を形成するための溶液であって、該単量体を含む溶液はフルオロアルキル基含有シラン化合物の濃度を０.１〜１５重量％とし、且つ該アルコキシ基含有シラン化合物中のアルコキシ基の種類と等しいアルコールを希釈溶媒とし、酸性水溶液を触媒とした溶液を用いて生成されたものであることを特徴とする撥水性被膜形成用溶液に関する。
【００１３】
また、前記フルオロアルキル基含有シラン化合物は、一般式［１］で表されるフルオロアルキルアルコキシシラン化合物であることが好ましい。
ＣＦ3(ＣＦ2)m(ＣＨ2)nＳｉＲ1x(ＯＲ2)3-x          ［１］
（式中、ｍ＝０〜１５、ｎ＝０〜２、ｘ＝０〜２、ただし、ｍ＋ｎ＝０〜１７の各整数、Ｒ1、Ｒ2＝ＣＨ3、Ｃ2Ｈ5、Ｃ3Ｈ5およびＣ4Ｈ7を表す）
さらに、フルオロアルキル基含有シラン化合物の加水分解物は９９．５重量％以上の単量体からなることが好ましい。
【００１４】
さらに本発明は、上記撥水性被膜形成用溶液を基材表面に塗布する工程と、次いで該溶液に含まれるフルオロアルキル基を該基材表面に固定化し単分子層の撥水性被膜を形成する硬化工程とからなる撥水性被膜の形成方法に関する。
【００１５】
【発明の実施の形態】
本発明の高耐久性撥水性被膜を形成する撥水性被膜形成用溶液は、フルオロアルキル基含有シラン化合物からなる撥水剤と、希釈用の溶媒と、触媒としての酸性水溶液を所定量混合したのち、所定時間撹拌して加水分解反応を終結させることにより得ることができる。
【００１６】
上記の出発原料としては、撥水剤としてフルオロアルキルアルコキシシラン系化合物であり、その化合物としては、例えばＣＦ3ＣＨ2ＣＨ2Ｓｉ（ＯＲ）3、ＣＦ3（ＣＦ2）5ＣＨ2ＣＨ2Ｓｉ（ＯＲ）3、ＣＦ3（ＣＦ2）5ＣＨ2ＣＨ2ＳｉＲ（ＯＲ）2、ＣＦ3（ＣＦ2）7ＣＨ2ＣＨ2Ｓｉ（ＯＲ）3、ＣＦ3（ＣＦ2）7ＣＨ2ＣＨ2ＳｉＲ（ＯＲ）2、等を用いることが出来る。なお、上記化学式におけるＲはＣＨ3、Ｃ2Ｈ5、Ｃ3Ｈ7を示す。
【００１７】
また、希釈溶媒としては、上記撥水剤のアルコキシ基含有シラン化合物中のアルコキシ基の種類と等しいアルコールを用い、イソプロピルアルコ−ル（以下、「ｉ−ＰＡ」と略す）の他に、メタノ−ル、エタノ−ルなど炭素数が５以下の低級アルコ−ル溶媒が好ましい。
【００１８】
また、触媒としての酸性水溶液は、０．０１Ｎ以上、好ましくは０．１Ｎ〜１３Ｎ程度の濃度の硝酸、塩酸、硫酸などの無機酸あるいは、酢酸、クエン酸などの有機酸を使用することができる。
なお、撥水剤：希釈溶剤：酸性水溶液は、重量割合で１：１２.５〜４０：０．０９〜１．０の範囲が好ましいが、これらの範囲に限定されるものではない。さらに、撥水性被膜形成用溶液中のフルオロアルキル基含有シラン化合物の加水分解物は９９．５重量％以上の単量体からなることが好ましい。
【００１９】
次に、フルオロアルキル基含有シラン化合物の加水分解および重縮合反応について説明する。
（１）加水分解反応
フルオロアルキル（Ｒｆ）基含有シラン化合物（次式はアルコキシシラン化合物の例）は次式に示すように、酸触媒下で水と反応して比較的容易に加水分解される。なお、加水分解反応については、加水分解反応（攪拌）の終結を得るには約９０分程度、好ましくは約１２０分程度の時間が必要であるが、これに限定されるものではない。
【００２０】
【化１】
0003649585.tif 000002
【００２１】
上式により得られたフルオロアルキル基含有シラン化合物（ＦＡＳ）の加水分解物（単量体）は、ガラス表面のシラノール基（−ＳｉＯＨ）と次式のような脱水縮合反応をし、ガラス基板上へ固定化または高重合体（多分子）化する。
【００２２】
▲１▼ガラスとの反応
【００２３】
【化２】
0003649585.tif 000003
【００２４】
（２）重縮合反応
▲２▼ＦＡＳ同士の反応
ＦＡＳ同士の反応により重合度が増加する。
一般的には、加水分解したＦＡＳはＦＡＳ同士の重縮合反応により重合度が増加する。そこで、本発明は撥水性被膜形成用溶液中のフルオロアルキル基含有シラン化合物の含有量および希釈溶剤の種類を限定することにより、この反応を抑制するものである。
【００２５】
・２量化
【００２６】
【化３】
0003649585.tif 000004
【００２７】
・３量化
【００２８】
【化４】
0003649585.tif 000005
【００２９】
なお、撥水性被膜形成用溶液中のＦＡＳ化合物の濃度は０．１〜１５重量％が好ましく、この範囲以外では耐摩耗性の良好な単分子層が得られない。これは、ＦＡＳの高濃度化により〔化２〕のＦＡＳ同士の反応による２量化、さらには３量化が促進されるためである。より好ましくは１．０〜８．０重量％である。
【００３０】
基材としては、表面に水酸基（−ＯＨ）等の活性水素が含まれているガラス、プラスチック、セラミックス等の材料であれば何でも用いることが出来、また、表面に活性水素を含まない場合に、プラズマ処理あるいはコロナ処理等で基材表面に水酸基を導入したものでも適用できる。
【００３１】
代表的基材の一つであるガラス基材としては、建築用窓ガラスや自動車用窓ガラス等に通常使用されているフロ−トガラスあるいはロ−ルアウト法で製造されたガラス等無機質の透明性がある板ガラスが好ましく、無色または着色、ならびにその種類あるいは色調、他の機能性膜との組み合わせ、形状等に特に限定されるものではなく、さらに曲げ板ガラスとしてはもちろん各種強化ガラスや強度アップガラスであり、平板や単板で使用できるとともに、複層ガラスあるいは合せガラスとしても使用できる。
また、被膜はガラス基板の両面に成膜しても構わない。
さらに、撥水性被膜形成用溶液をガラス基板の表面上に塗布する条件は、通常雰囲気湿度が約５０％ＲＨ以下程度が好ましいが、これらに限定されるものではない。
【００３２】
さらに、ガラス基板の表面状態について、例えばフロートガラスの場合、該ガラスのトップ面とボトム面において明らかに差異があり、フロ−トガラスの火造り面であるトップ面に被膜することが好ましく、同様にロールアウト法で製造されるガラスについても、搬送ロール等と接触していない火造り面に被覆することが好ましいが、場合によっては、ボトム面あるいは非火造り面でも被覆できる。撥水性被膜形成用溶液を塗布するガラス基板の表面を予め研摩処理し、酸処理することにより表面改質すると、被膜の強度等が増し好ましいが、その方法は以下のようにして行う。
【００３３】
ガラス基板の表面改質のための研摩処理は、錫の混入が少ないフロ−トガラストップ面、ロ−ルアウトガラス面もしくはこれらの曲げまたは／および強化ガラス面等を、酸化セリウム（セリア）または／および酸化アルミニウム（アルミナ）または／および酸化珪素等の無機金属酸化物を主成分とする微細粉体（平均粒径が約５μｍ以下、好ましくは約１μｍ以下）である表面研摩剤を用い、湿式あるいは乾式でブラシ、スポンジまたは布などの研摩面にて、使用する粉体の種類とその粒径、研摩面の材質およびガラス基板との接触圧などを適宜変えることで、前記ガラス基板面の表面疵状態や研摩状態を制御しつつ研摩することが好ましい。
【００３４】
次いで、該研磨処理したガラス面を、塩酸、硫酸、硝酸等の無機酸或いは酢酸、ギ酸もしくは蓚酸等の有機酸を、たとえばｐＨ４濃度以下になるように添加調整した水溶液でなる酸処理液を用い、例えば酸処理液の温度が５℃〜７０℃以下、処理時間１０秒〜１０分以下の条件下で酸処理することで、研摩処理したガラス表面のナトリウムイオンの抽出やシロキサン結合の切断によりシラノ−ル基を効率的に生成するようにし、該シラノ−ル基が後工程の撥水処理において撥水性フルオロアルキル基の固定化に寄与するものとすることができる。
なお酸処理は、酸溶液中に浸漬して行うが、他にスプレ−法、フロ−法等、浸漬法と同等あるいは近似した酸処理効果が得られる方法であれば特に限定するものではなく採用できる。
【００３５】
またさらに、ガラス基板への膜付け法としては、手塗り（ラビング法）、ノズルフロ−コ−ト法、ディッピング法、スプレー法、リバ−スコ−ト法、フレキソ法、印刷法、フローコート法あるいはスピンコート法、ならびにそれらの併用等既知の塗布手段、さらに本出願人が出願提案した各種塗布法等が適宜採用し得るものである。また、成膜後の熱処理条件としては、例えば８０℃以上３５０℃以下で１分間乃至６０分間のキュアリングを行い成膜するのが好ましい。
【００３６】
【作用】
本発明は、撥水性被膜形成用溶液の加水分解および重縮合反応を制御することにより、主成分として単量体のみを形成するようした撥水性被膜形成用溶液とし、制御した被覆環境下で基材表面に被覆し薄膜を成膜することにより、撥水剤成分と基材表面との反応性が効率化され、基材表面にフルオロアルキル基の高密度化された単分子層を形成することが可能となる。得られた撥水性膜は、格段に優れた耐摩耗性を有し、高硬度かつ高密着性であって耐久性を併せ持ち、より長期的に優れた撥水性能、例えば接触角が約９０°程度以上を維持することができる。
【００３７】
【実施例】
以下、実施例により本発明を具体的に説明する。但し、本発明は係る実施例に限定されるものではない。
【００３８】
実施例１
撥水性被膜形成用溶液の調合は以下のようにして行った。
撥水性被膜を形成するための撥水性被膜形成用溶液組成の原料として、フルオロアルキルトリイソプロポキシシラン〔ＣＦ3（ＣＦ2）7ＣＨ2ＣＨ2Ｓｉ（ＯＣ3Ｈ7）3（以下、「ＦＡＳ−Ｐ」と略す）；東芝シリコ−ン製ＸＣ９５-Ａ９７１５〕と、希釈溶媒に、用いる撥水剤のアルコキシ基の種類と等しいアルコールであるイソプロピルアルコ−ル〔（以下、「ｉ−ＰＡ」と略す）；キシダ化学製〕と、酸触媒である０．１Ｎ−硝酸〔キシダ化学製〕を用い、その配合割合をＦＡＳ−Ｐ：ｉ−ＰＡ：Ｏ．１Ｎ−ＨＮＯ3＝１：１２.５：０．３（単位：ｇ）とし、室温で約２時間攪拌し加水分解反応を行い、撥水性被膜形成用溶液を調製した。
【００３９】
この溶液中のＦＡＳにおける単量体の存在割合を測定した結果、表１に示すように単量体は９９．５重量％、２量体は０．５重量％、３量体は０重量％であった。
なお、重合度の測定は以下の方法により行った。
0003649585.tif 000006
なお、ＧＰＣ測定用の撥水性被膜形成用溶液試料は、シラノール基を不活性化し、さらに溶出液との屈折率差をより大きくするために、ＴＭＳ（トリメチルシリル）化剤の一つである、トリメチルクロロシラン（（ＣＨ3)3ＳｉＣｌ：ＴＭＣＳ）を用いて、該溶液中のＦＡＳの加水分解物および重縮合物をＴＭＳ化したのち、孔径０.５μｍのフィルターで試料（撥水性被膜形成用溶液）をろ過した。ＴＭＳ化のための反応条件は、５ｇの試料（撥水性被膜形成用溶液）に対し、０.５７ｇのＴＭＣＳを加えて、室温で１ｈ撹拌した。得られたＧＰＣチャートにおける各ピークから、脱水撥水性被膜形成用溶液中にはＦＡＳの単量体（Ｍｏｎｏｍｅｒ）、２量体（Ｄｉｍｅｒ）および３量体（Ｔｒｉｍｅｒ）の保持時間を、３２.５、３０.８および２９.９分と同定できた。
【００４０】
また、それぞれの重合体の存在比は、ピーク面積の比により求めた。
（但し、単量体、２量体および３量体のＴＭＳ化合物の屈折率は変化しないと仮定した）。
【００４１】
続いて、基材表面への撥水性被膜の形成は以下のようにして行った。
２００mm×３００mm×３.５mmサイズのフロートガラス基板の表面を、研摩液とブラシポリッシャーを用いて研摩後、十分に研摩剤を除去し、３５℃の０.１Ｎ硫酸水溶液中に１分間浸漬した。その後、市販のガラス洗浄機にて水洗および乾燥して、温度と湿度を２３℃，４５％ＲＨに保った環境下で、ガラス基板１枚当たり２ｍｌ／枚の撥水性被膜形成用溶液を滴下し、綿布（商品名ベンコット）でガラス全面に十分引き伸ばした後、５分間程度風乾した。続いて、マッフル炉内にガラス基板を投入し、該ガラス基板の温度が５分間で１４０℃に達するような熱処理（以下、キュアリングと呼ぶ）を行ったのち炉内より取出し、ガラス基板表面に白濁して残っている余剰な撥水剤をｉ−ＰＡを含ませた綿布で拭き上げて透明な撥水性ガラス基板を得た。なお、上記の研摩液は、ミレーク(Ａ+Ｂ)（三井金属工業製）：水＝１：１００（重量％）なる懸濁液を用いた。
【００４２】
得られた撥水性被膜付きガラスの初期接触角は１０８°と高い撥水性を示した。
なお、撥水性試験は次の方法により評価した。
【００４３】
0003649585.tif 000007
【００４４】
実施例２
実施例１と比較して、撥水剤の濃度を低め、原料の配合割合をＦＡＳ−Ｐ：ｉ−ＰＡ：０．１Ｎ−ＨＮＯ３＝１：２５：０．３（単位：ｇ）としたものである。なお、その他の条件は、実施例１と同じで行った。
【００４５】
結果、表１に示すように、単量体の存在割合は９９.９重量％、２量体は０.１重量％、３量体は０であり、ほぼ単量体のみからなる撥水性被膜形成用溶液を得ることができた。
なお、得られた撥水性被膜付きガラスの耐トラバース性を測定した結果、９３〜１０５°と安定して高い値が得られ、良好であった。
なお、耐トラバース性は下記の方法にて評価した。
【００４６】
0003649585.tif 000008
【００４７】
実施例３
実施例１と比較して、撥水剤の濃度を低め、原料の配合割合をＦＡＳ−Ｐ：ｉ−ＰＡ：０．１Ｎ−ＨＮＯ３＝１：５０：０．３（単位：ｇ）としたものである。なお、その他の条件は、実施例１と同じで行った。
【００４８】
結果、表１に示すように、単量体の存在割合は９９.９重量％、２量体は０.１重量％、３量体は０であり、ほぼ単量体のみからなる撥水性被膜形成用溶液を得ることができた。
【００４９】
実施例４
実施例１と比較して、撥水剤の濃度を低め、原料の配合割合をＦＡＳ−Ｐ：ｉ−ＰＡ：０．１Ｎ−ＨＮＯ３＝１：７５：０．３（単位：ｇ）としたものである。なお、その他の条件は、実施例１と同じで行った。
【００５０】
結果、表１に示すように、単量体の存在割合は９９.９重量％、２量体は０.１重量％、３量体は０であり、ほぼ単量体のみからなる撥水性被膜形成用溶液を得ることができた。
【００５１】
実施例５
実施例１と比較して、撥水剤としてフルオロアルキルトリメトキシシラン〔ＣＦ3（ＣＦ2）7ＣＨ2ＣＨ2Ｓｉ（ＯＣＨ3）3（以下、「ＦＡＳ-Ｍ」と略す）、信越化学製ＫＢＭ-７８０３〕と、希釈溶媒に、用いる撥水剤のアルコキシ基の種類と等しいアルコールであるメタノール〔（以下、「ＭｅＯＨ」と略す）；キシダ化学製〕と、酸触媒である０．１Ｎ−硝酸〔キシダ化学製〕を用い、その配合割合をＦＡＳ−Ｍ：ＭｅＯＨ：０．１Ｎ−ＨＮＯ3＝１：２５：０．３（単位：ｇ）とし、室温で約２時間攪拌し加水分解反応を行った。なお、その他の条件は、実施例１と同じで行った。
【００５２】
結果、表１に示すように、単量体の存在割合は９９.５重量％、２量体は０.５重量％、３量体は０であり、ほぼ単量体のみからなる撥水性被膜形成用溶液を得ることができた。
【００５３】
比較例１
実施例１と比較して、撥水剤の濃度を高め、原料の配合割合をＦＡＳ−Ｐ：ｉ−ＰＡ：０．１Ｎ−ＨＮＯ３＝１：５：０．３（単位：ｇ）としたものである。なお、その他の条件は、実施例１と同じで行った。
【００５４】
結果、表１に示すように、単量体の存在割合は９８.７重量％、２量体は１.３重量％、３量体は０であり、目標の９９.５重量％以上の単量体濃度は得られなかった。
【００５５】
図１に上記実施例１〜４および比較例１の撥水性被膜形成用溶液をＴＭＳ化後に測定したＧＰＣチャートを示す。結果、撥水性被膜形成用溶液中の撥水剤の濃度が１５重量％以下である実施例１〜４には２量体のピークが殆ど現れていないのに対して、該濃度が１５重量％以上である比較例１は２量体のピークが明らかに現れている。
なお、図中の▲１▼は実施例１、▲２▼は実施例２、▲３▼は実施例３、▲４▼は実施例４および▲５▼は比較例１にそれぞれ対応する曲線を示す。
【００５６】
比較例２
実施例２と比較して、希釈溶媒をメタノールとし、原料の配合割合をＦＡＳ−Ｐ：ＭｅＯＨ：０．１Ｎ−ＨＮＯ３＝１：２５：０．３（単位：ｇ）としたものである。
【００５７】
結果、表１に示すように、単量体の存在割合は９９.０重量％、２量体は１.０重量％、３量体は０であり、目標の９９.５重量％以上の単量体濃度は得られなかった。
【００５８】
比較例３
実施例２と比較して、希釈溶媒をエタノール〔（以下、「ＥｔＯＨ」と略す）；キシダ化学製〕とし、原料の配合割合をＦＡＳ−Ｐ：ＥｔＯＨ：０．１Ｎ−ＨＮＯ３＝１：２５：０．３（単位：ｇ）としたものである。なお、その他の条件は、実施例２と同じで行った。
【００５９】
結果、表１に示すように、単量体の存在割合は９９.０重量％、２量体は１.０重量％、３量体は０であり、目標の９９.５重量％以上の単量体濃度は得られなかった。
【００６０】
比較例４
実施例２と比較して、希釈溶媒をｎ-ブタノール〔（以下、「ＢｕＯＨ」と略す）；キシダ化学製〕とし、原料の配合割合をＦＡＳ−Ｐ：ＢｕＯＨ：０．１Ｎ−ＨＮＯ３＝１：２５：０．３（単位：ｇ）としたものである。なお、その他の条件は、実施例２と同じで行った。
【００６１】
結果、表１に示すように、単量体の存在割合は９９.０重量％、２量体は１.０重量％、３量体は０であり、目標の９９.５重量％以上の単量体濃度は得られなかった。
【００６２】
図２に実施例２および比較例２〜４の撥水性被膜形成用溶液をＴＭＳ化後に測定したＧＰＣチャートを示す。結果、ＦＡＳ−Ｐと同一の溶媒（ｉ−ＰＡ）を用いた実施例２では２量体のピークは殆ど現れていないが、その他の溶媒を用いた比較例２〜４では２量体のピークが明らかに現れている。
なお、図中の▲１▼は実施例２、▲２▼は比較例２、▲３▼は比較例３および▲４▼は比較例４にそれぞれ対応する曲線を示す。
【００６３】
比較例５
実施例５と比較して、希釈溶媒をエタノールとし、原料の配合割合をＦＡＳ−Ｍ：ＥｔＯＨ：０．１Ｎ−ＨＮＯ３＝１：２５：０．３（単位：ｇ）としたものである。なお、その他の条件は、実施例５と同じで行った。
【００６４】
結果、表１に示すように、単量体の存在割合は９８.６重量％、２量体は１.４重量％、３量体は０であり、目標の９９.５重量％以上の単量体濃度は得られなかった。
【００６５】
比較例６
実施例５と比較して、希釈溶媒をイソプロピルアルコールとし、原料の配合割合をＦＡＳ−Ｍ：ｉ-ＰＡ：０．１Ｎ−ＨＮＯ３＝１：２５：０．３（単位：ｇ）としたものである。なお、その他の条件は、実施例５と同じで行った。
【００６６】
結果、表１に示すように、単量体の存在割合は９８.４重量％、２量体は１.４重量％、３量体は０.２であり、目標の９９.５重量％以上の単量体濃度は得られなかった。
なお、耐トラバース性を測定した結果、５０〜１００°と不安定な値を示し、好ましいものではなかった。
【００６７】
比較例７
実施例５と比較して、希釈溶媒をブタノールとし、原料の配合割合をＦＡＳ−Ｍ：ＢｕＯＨ：０．１Ｎ−ＨＮＯ３＝１：２５：０．３（単位：ｇ）としたものである。なお、その他の条件は、実施例５と同じで行った。
【００６８】
結果、表１に示すように、単量体の存在割合は９８.５重量％、２量体は１.３重量％、３量体は０.２であり、目標の９９.５重量％以上の単量体濃度は得られなかった。
【００６９】
比較例８
実施例５と比較して、希釈溶媒をアセトンとし、原料の配合割合をＦＡＳ−Ｍ：アセトン：０．１Ｎ−ＨＮＯ３＝１：２５：０．３（単位：ｇ）としたものである。なお、その他の条件は、実施例５と同じで行った。
【００７０】
結果、表１に示すように、単量体の存在割合は９０.４重量％、２量体は９.１重量％、３量体は０.５であり、目標の９９.５重量％以上の単量体濃度は得られなかった。
【００７１】
比較例９
実施例５と比較して、酸触媒（０．１Ｎ硝酸）を加えない、原料の配合割合をＦＡＳ−Ｍ：ＭｅＯＨ：０．１Ｎ−ＨＮＯ３＝１：２５：０（単位：ｇ）としたものである。なお、その他の条件は、実施例５と同じで行った。
【００７２】
結果、表１に示すように、単量体の存在割合は９９.９重量％以上、２量体および３量体は０であったが、初期接触角は９０°と低く、撥水性被膜形成用溶液中では加水分解反応が全く起こっていないものと示唆された。
なお、耐トラバース性を測定した結果、６０°以下の値であり、好ましいものではなかった。
【００７３】
【表１】
0003649585.tif 000009
【００７４】
【発明の効果】
以上前述したように、本発明によれば、極めて優れた耐摩耗性（耐トラバース性）を示し、量産下で安定かつ確実に優れた撥水性能を維持し耐久性が高いガラス等の撥水性基材が、簡便に効率よく得られ、品質の均質化を向上し、光学特性を損なうことがないので、建築用はもとより自動車用窓材、船舶や航空機の窓材、浴室用あるいは自動車用などのミラ−、産業用ガラス等各種の物品に広く採用できる利用価値の高い、有用な撥水性被膜形成用溶液を提供することができる。
【図面の簡単な説明】
【図１】撥水性被膜形成用溶液のＧＰＣチャート
【図２】撥水性被膜形成用溶液のＧＰＣチャート
【図１】
0003649585.tif 000010
【図２】
0003649585.tif 000011